(57)【要約】  トレッドバンド（１６）及びトレッドバンド（１６）が結合されたタイヤ（１０）、特定の実施形態は、トレッドバンド（１６）の一部をなすと共に隣接のゴム配合物（３８）よりも高い劣化防止剤濃度で劣化防止剤と混合されたゴム配合物から成る劣化防止剤リザーバ（３４）を有するトレッドバンド（１６）を含み、劣化防止剤リザーバ（３４）は、トレッドショルダ（３６）のベース表面（２２）と拡散的連絡状態にある。トレッドバンド（１６）は、劣化防止剤リザーバ（３４）の少なくとも一部分を隣接のゴム配合物（３８）から分離するバリヤ層（４２）を更に有するのが良い。特定の実施形態は、トレッドバンド（１６）の一部をなす劣化防止剤リザーバ（３４）を有するトレッドバンド（１６）を含み、劣化防止剤リザーバ（３４）は、劣化防止剤と混合されたゴム配合物及び劣化防止剤リザーバの少なくとも一部分を境界づけるバリヤ層（４２）を有し、バリヤ層（４２）は、バリヤ層（４２）を通る劣化防止剤リザーバ（３４）からの劣化防止剤の拡散を阻止する。
2010537876.tif 000002
【特許請求の範囲】
【請求項１】
タイヤカーカスに結合可能なトレッドバンドであって、前記トレッドバンドは、
トラクションをもたらすトレッド表面と、
前記トレッド表面と反対側のベース表面と、
前記トレッドバンドの互いに反対側の側部を形成し、前記トレッドバンドの中央部分を境界づけるトレッドショルダと、
前記トレッドバンドの一部をなす劣化防止剤リザーバとを有し、前記劣化防止剤リザーバは、前記トレッドバンドの隣接のゴム配合物よりも高い劣化防止剤濃度で劣化防止剤と混合されたゴム配合物から成り、前記劣化防止剤リザーバは、前記トレッドショルダのうちの少なくとも一方の前記ベース表面と拡散的連絡状態にある、トレッドバンド。
【請求項２】
前記劣化防止剤リザーバは、前記トレッドバンド中に埋め込まれている、請求項１記載のトレッドバンド。
【請求項３】
前記劣化防止剤リザーバは、前記トレッドショルダ中に形成されたトレッドリブを有する、請求項１記載のトレッドバンド。
【請求項４】
前記劣化防止剤は、酸化防止剤、オゾン劣化防止剤、又はこれらの組み合わせである、請求項１記載のトレッドバンド。
【請求項５】
前記劣化防止剤リザーバの少なくとも一部分を前記隣接のゴム配合物から分離するバリヤ層を更に有し、前記バリヤ層は、前記劣化防止剤リザーバから前記隣接のゴム配合物への前記劣化防止剤の拡散を阻止する、請求項１記載のトレッドバンド。
【請求項６】
前記バリヤ層は、ブチルゴム、ＥＰＤＭ、又はこれらの組み合わせから成る、請求項５記載のトレッドバンド。
【請求項７】
前記トレッドバンドの前記ベース表面の少なくとも一部分を形成するバリヤ層を更に有し、前記バリヤ層は、前記バリヤ層を通る前記劣化防止剤の拡散を制限する、請求項１記載のトレッドバンド。
【請求項８】
前記バリヤ層は、トレッドバンドの前記中央部分の前記ベース表面を含み、前記バリヤ層は、前記トレッドバンドの前記中央部分から前記トレッドバンドの前記中央部分の前記ベース表面を通る前記劣化防止剤の拡散を制限する、請求項７記載のトレッドバンド。
【請求項９】
タイヤカーカスに結合可能なトレッドバンドであって、前記トレッドバンドは、
トラクションをもたらすトレッド表面と、
前記トレッド表面と反対側のベース表面と、
前記トレッドバンドの互いに反対側の側部を形成し、前記トレッドバンドの中央部分を境界づけるトレッドショルダと、
前記トレッドバンドの一部をなすと共に劣化防止剤と混合されたゴム配合物から成る劣化防止剤リザーバと、
前記劣化防止剤リザーバの少なくとも一部分を境界づけるバリヤ層とを有し、前記バリヤ層は、前記バリヤ層を通る前記劣化防止剤リザーバからの前記劣化防止剤の拡散を阻止する、トレッドバンド。
【請求項１０】
前記劣化防止剤リザーバは、前記トレッドバンド中に埋め込まれている、請求項９記載のトレッドバンド。
【請求項１１】
前記劣化防止剤リザーバは、前記トレッドショルダ中に形成されたトレッドリブを有する、請求項９記載のトレッドバンド。
【請求項１２】
前記劣化防止剤は、酸化防止剤、オゾン劣化防止剤、又はこれらの組み合わせである、請求項９記載のトレッドバンド。
【請求項１３】
前記バリヤ層は、前記トレッドバンドの前記ベース表面の少なくとも一部分を含み、前記バリヤ層は、前記バリヤ層を通る前記劣化防止剤の拡散を制限する、請求項９記載のトレッドバンド。
【請求項１４】
前記バリヤ層は、トレッドバンドの前記中央部分の前記ベース表面を含み、前記バリヤ層は、前記トレッドバンドの前記中央部分から前記トレッドバンドの前記中央部分の前記ベース表面を通る前記劣化防止剤の拡散を制限する、請求項１３記載のトレッドバンド。
【請求項１５】
タイヤであって、
クラウン部分を備えたタイヤカーカスと、
前記タイヤカーカスの前記クラウン部分に結合されたトレッドバンドとを有し、前記トレッドバンドは、
トラクションをもたらすトレッド表面と、
前記トレッド表面と反対側のベース表面と、
前記トレッドバンドの互いに反対側の側部を形成し、前記トレッドバンドの中央部分を境界づけるトレッドショルダと、
前記トレッドバンドの一部をなす劣化防止剤リザーバとを有し、前記劣化防止剤リザーバは、前記トレッドバンドの隣接のゴム配合物よりも高い劣化防止剤濃度で劣化防止剤と混合されたゴム配合物から成り、前記劣化防止剤リザーバは、前記トレッドショルダのうちの少なくとも一方の前記ベース表面と拡散的連絡状態にある、タイヤ。
【請求項１６】
前記劣化防止剤リザーバの少なくとも一部分を前記隣接のゴム配合物から分離するバリヤ層を更に有し、前記バリヤ層は、前記劣化防止剤リザーバから前記隣接のゴム配合物への前記劣化防止剤の拡散を制限する、請求項１５記載のタイヤ。
【請求項１７】
タイヤであって、
クラウン部分を備えたタイヤカーカスと、
前記タイヤカーカスの前記クラウン部分に結合されたトレッドバンドとを有し、前記トレッドバンドは、
トラクションをもたらすトレッド表面と、
前記トレッド表面と反対側のベース表面と、
前記トレッドバンドの互いに反対側の側部を形成し、前記トレッドバンドの中央部分を境界づけるトレッドショルダと、
前記トレッドバンドの一部をなすと共に劣化防止剤と混合されたゴム配合物から成る劣化防止剤リザーバと、
前記劣化防止剤リザーバの少なくとも一部分を境界づけるバリヤ層とを有し、前記バリヤ層は、前記バリヤ層を通る前記劣化防止剤リザーバからの前記劣化防止剤の拡散を制限する、タイヤ。
【請求項１８】
前記バリヤ層は、前記トレッドバンドの前記ベース表面の少なくとも一部分を形成し、前記バリヤ層は、前記バリヤ層を通る前記劣化防止剤の拡散を制限する、請求項１７記載のタイヤ。
【発明の詳細な説明】
【技術分野】
【０００１】
本発明は、一般に、タイヤに関し、特に劣化防止剤を含むゴム配合物で作られたタイヤトレッドバンドに関する。
【背景技術】
【０００２】
タイヤが摩耗状態になると、タイヤは、新品のトレッドを用いて再生可能である。例えば、大型トラック用タイヤ及びバス用タイヤは、典型的には、定例のタイヤ管理プログラムの一部として再生される。これら形式のタイヤのカーカスは、数万マイルの走行に持ち堪え、数回新品のタイヤがカーカスにくっつけられる余地があると見込まれている。かかるタイヤは、極めて高価であり、したがって、これらの高い原価がカーカスの長い寿命及び再生の低い比較原価によって相殺されるという期待の対象になっている。確かに、かかるタイヤの選択及び購入に伴う経済的理由により、元のタイヤが３回又は４回という多い回数にわたって再生できるということが求められる場合が多い。
【０００３】
種々の手順及び種々の形式の機器が、空気圧タイヤの山かけ（recapping ）又は再生（retreading）の際に利用可能である。摩耗したタイヤを再生する際の最初のステップのうちの１つは、例えばバフィング（buffing）と呼ばれている手順により残存しているトレッド材料をタイヤカーカスから除去することである。次に、「クッションガム（cushion
gum）」と呼ばれている生の（未硬化の）ゴムの層をカーカスに被着する場合がある。押出し加工された未硬化のゴムのこの層は、カーカスに縫い付けられ又は接着される場合がある。次に、トレッドバンドをクッションガムの層の頂部に被着させる。冷間山かけプロセスでは、トレッドは、硬化ゴムであり、その外面には既にトレッドパターンが刻み込まれている。次に、タイヤをオートクレーブ内に配置し、ガム層の硬化とトレッド及びカーカスへのガム層の結合を生じさせるのに適した時間の間、圧力下で加熱する。熱間山かけプロセスでは、トレッドは、未硬化ゴムであり、トレッドパターンを備えていない。次に、タイヤをタイヤ金型内に配置し、ガム層及びトレッドを硬化させ、ガム層がトレッド及びカーカスと結合するようにするのに適した時間の間、圧力下で加熱する。「硬化」という用語は、ゴム配合物中のエラストマー分子相互間の架橋の生成を意味しており、別の言い方として加硫と呼ばれている。
【０００４】
典型的には、多数回にわたって再生されることが意図されているタイヤは、時間の経過につれて耐老化性のレベルが次第に減少するサイドウォール、ショルダ部及びクラウンを有している。これは、新品のタイヤに添加された劣化防止剤が経時的に劣化するからである。加硫済みのゴムを例えば亀裂、疲労、応力、熱、酸素、オゾン及び他の劣化源から保護するために劣化防止剤を用いることは、当業界では周知である。
【発明の概要】
【０００５】
本発明は、劣化防止剤リザーバを有する物品を提供する。特定の実施形態では、本発明は、タイヤ再生プロセス中、タイヤカーカスに結合可能なトレッドバンドを含む。トレッドバンドは、トラクションをもたらすトレッド表面及びトレッド表面と反対側のベース表面を有する。トレッドバンドのベース表面は、代表的には、タイヤカーカスに結合される。トレッドショルダが、トレッドバンドの互いに反対側の側部に形成され、これらトレッドショルダは、トレッドバンドの中央部分を境界づける。
【０００６】
劣化防止剤リザーバが、トレッドバンドの一部をなし、この劣化防止剤リザーバは、トレッドバンドの隣接のゴム配合物よりも高い劣化防止剤濃度で劣化防止剤と混合されたゴム配合物から成る。さらに、劣化防止剤リザーバは、トレッドショルダのうちの少なくとも一方のベース表面と拡散的連絡状態にある。
【０００７】
本発明の特定の実施形態は、劣化防止剤リザーバの少なくとも一部分を隣接のゴム配合物から分離するバリヤ層を更に有する。バリヤ層は、劣化防止剤リザーバから隣接のゴム配合物への劣化防止剤の拡散を阻止する。特定の実施形態では、バリヤ層は、劣化防止剤の拡散を劣化防止剤リザーバからトレッドショルダの下でベースを通ってタイヤカーカスのショルダ部中へ差し向ける。
【０００８】
本発明の追加の実施形態は、トレッドバンドの一部をなすと共に劣化防止剤と混合されたゴム配合物から成る劣化防止剤リザーバと、劣化防止剤リザーバの少なくとも一部分を境界づけるバリヤ層とを有し、バリヤ層が、バリヤ層を通る劣化防止剤リザーバからの劣化防止剤の拡散を阻止することを特徴とするトレッドバンドを含む。
【０００９】
本発明の特定の実施形態は、クラウン部分を備えたタイヤカーカス及びタイヤのクラウン部分に結合されたトレッドバンドを有するタイヤを更に含み、トレッドバンドは、上述した特性を備えている。
【００１０】
本発明の上記目的、特徴及び利点並びに他の目的、特徴及び利点は、添付の図面に示されている本発明の特定の実施形態についての以下の詳細な説明から明らかになろう。なお、図中、同一の参照符号は、本発明の同一の部分を示している。
【図面の簡単な説明】
【００１１】
【図１】本発明の例示の一実施形態に従って劣化防止剤リザーバがトレッドバンド中に形成された再生タイヤの部分断面部分分解組立て図である。
【図２】図１に示されている再生タイヤ上のトレッドバンドに取って代わることができるトレッドバンドの部分断面図である。
【図３】図１に示されている再生タイヤ上のトレッドバンドに取って代わることができるトレッドバンドの部分断面図である。
【図４】図１に示されている再生タイヤ上のトレッドバンドに取って代わることができるトレッドバンドの部分断面図である。
【図５】図１に示されている再生タイヤ上のトレッドバンドに取って代わることができるトレッドバンドの部分断面図である。
【発明を実施するための形態】
【００１２】
本発明の特定の実施形態は、劣化防止剤リザーバを有する物品並びにこれら物品の使用方法及び製造方法を含む。特定の実施形態は、劣化防止剤リザーバ、例えば、高濃度の劣化防止剤を含む領域を備えたゴム材料から成る物品を含む。特定の実施形態では、劣化防止剤リザーバを有するトレッドバンドである物品並びにかかるトレッドバンドを有するタイヤを含む。
【００１３】
特定の実施形態、例えば劣化防止剤リザーバを有するトレッドバンドでは、劣化防止剤は、劣化防止剤リザーバからトレッドバンドのベースを通り、次に、トレッドバンドが結合されているカーカス中に拡散する場合がある。劣化防止剤のかかる拡散は、再生タイヤにおいては特に有益な場合がある。というのは、劣化防止剤は、トレッドをバンドのリザーバから再生タイヤカーカスに拡散し、それによりタイヤカーカスの劣化した劣化防止剤の少なくとも一部分に取って代わることができるからである。
【００１４】
本発明の特定の実施形態は、劣化防止剤の拡散を劣化防止剤リザーバから選択され又は所望の場所に差し向けるバリヤ層を有する物品を更に含むのが良い。例えば、特定の実施形態は、劣化防止剤の拡散をトレッドバンド中の劣化防止剤リザーバからタイヤカーカス又はタイヤカーカスの選択された部分に差し向けるバリヤ層を有するタイヤトレッドバンドを含む。特定の実施形態では、劣化防止剤は、タイヤカーカスのショルダ領域の方へ差し向けられる。タイヤカーカスのショルダ領域は、タイヤサイドウォールの上方部分の近くに位置し、このショルダ領域は、トレッドバンドのショルダ領域がタイヤカーカスに結合されている場所の上に位置する領域を含む。追加の劣化防止剤をタイヤカーカスのショルダ領域中に導入することは、有益な場合があり、タイヤカーカスのその領域に対して追加の保護手段となることができる。劣化防止剤は、トレッドバンドからカーカスの１つ又は２つ以上の領域に差し向けられる場合があり、或いは、タイヤには関連していない実施形態に関しては、劣化防止剤リザーバから特定の用途に望ましい他の物品の１つ又は２つ以上の領域に差し向けられる場合がある。
【００１５】
タイヤバンドの劣化防止剤リザーバ中に入れられている劣化防止剤は、バリヤを通る拡散を減少させ又は停止させるバリヤによってもし阻止され又は妨害され又は逸らされなければ、劣化防止剤リザーバから拡散するであろう。拡散は、平衡状態に達するまで濃度の高い領域から濃度の低い領域までの分子の正味の運動を生じさせることにより系が一様な状態に向かって崩壊するようにする分子のランダムな運動の現象である。したがって、所与の系では、分子は、一般に、濃度勾配がゼロに達するまで濃度の高い領域から濃度の低い領域に拡散する。
【００１６】
本明細書で用いられる「拡散的連絡」という用語は、分子が濃度の高い領域から濃度の低い領域に自由に拡散する経路を有するものとして定義される。したがって、劣化防止剤リザーバは、劣化防止剤が劣化防止剤リザーバと他の領域との間の経路により自由に拡散することができる場合、別の領域と拡散的連絡状態にある。分子は、バリヤ材料により妨害され又は妨げられなければ、自由に拡散する。
【００１７】
したがって、本発明の特定の実施形態は、劣化防止剤の拡散を劣化防止剤リザーバから物品、例えばタイヤカーカスの好ましい領域に差し向けるバリヤ層を更に提供することができる。バリヤ層を通る劣化防止剤の拡散を妨げ又は妨害する阻止用バリヤ層を適正に配置することにより、劣化防止剤の拡散経路を好ましい領域に逸らせ又は差し向けることができ、それにより、劣化防止剤は、例えば、タイヤカーカスの好ましい領域に拡散する。特定の実施形態では、バリヤ層は、劣化防止剤リザーバの少なくとも一部分を包囲し又は境界づける。バリヤ層は、拡散経路を完全に遮断し又はバリヤ層を横切る拡散速度を少なくとも著しく減少させることによって拡散的連絡を妨害する。
【００１８】
バリヤ層を通る劣化防止剤の拡散を妨げ又は制限するため、バリヤ層は、周囲の材料を通る劣化防止剤の溶解度及び／又は移動度と比較して、劣化防止剤の溶解度及び／又は移動度が低い材料で作られる。バリヤ層として使用可能な材料の例としては、エラストマー、例えばブチルゴム、ＥＰＤＭ、架橋密度が高い（例えば、硫黄及び促進剤の添加量が高い）調合物又はこれらの組み合わせが挙げられる。一般に、インフレート状態の物品を通る空気の拡散を阻止するのに有効な材料は、バリヤ材料にとって有効な材料である。本発明の特定の実施形態では、これら材料は、タイヤトレッドバンドに好ましい特性を備えた他のエラストマー、例えば天然ゴム、ＳＢＲ又はポリブタジエンと混合されるのが良い。同様に、これら材料は、劣化防止剤リザーバを有する物品がどのようなものであれ、好ましい特性を備えた他の材料と混合されるのが良い。
【００１９】
バリヤ層の厚さは、本発明によっては制限されず、バリヤ層の厚さは、劣化防止剤リザーバの少なくとも一部分を包囲した薄い層であるに過ぎなくて良く、或いは、かなり厚くても良い。特定の実施形態は、特定の用途にとって望ましい例えば０．１ｍｍ〜１ｍｍ、０．５ｍｍ〜３ｍｍ又は１ｍｍ〜１０ｍｍの厚さを有するバリヤ層を含むことができる。
【００２０】
劣化防止剤リザーバは、劣化防止剤と、トレッドバンド又は他の物品に用いられる他の材料とから成る。エラストマー及び他の材料の混合物全体は、ゴム配合物と呼ばれている。所与の実施形態の場合にゴム配合物に見受けられる場合のある材料は、例えば、１種類又は２種類以上のエラストマー、カーボンブラック、シリカ、クレー（粘土）、樹脂、油、硫黄、加硫促進剤及び／又は当業者に知られている他の材料である。本発明の特定の実施形態は、物品、例えばトレッドバンド中に含まれている１種類又は２種類以上のゴム配合物と同種のゴム配合物で作られた劣化防止剤リザーバを含むのが良い。ただし、劣化防止剤リザーバが、１種類又は２種類以上の劣化防止剤の高い濃度を有するのが良い。
【００２１】
加硫ゴムを、亀裂、疲労、応力、熱、酸素、オゾン及び他の劣化源から保護するための劣化防止剤の使用は、当業界では周知である。多くの劣化防止剤が、例えば、酸化防止剤、オゾン劣化防止剤及び／又は疲労防止剤として知られている。ただし、他の劣化防止剤も又知られており、本発明の特定の実施形態では有用である。
【００２２】
公知の劣化防止剤の例としては、パラ‐フェニレンジアミン（ＰＰＤＡ）が挙げられ、かかるＰＰＤＡの例としては、Ｎ‐イソプロピル‐Ｎ′‐フェニル‐ｐ‐フェニレンジアミン（ＩＰＰＤ）、Ｎ‐（１，３‐ジメチルブチル）‐Ｎ′‐フェニル‐ｐ‐フェニレンジアミン（６ＰＰＤ）、Ｎ，Ｎ′‐ジ（‐１，４‐ジメチルペンチル）‐ｐ‐フェニレンジアミン（７７ＰＤ）、Ｎ，Ｎ′‐ジアリル‐ｐ‐フェニレンジアミン（ＤＴＰＤ）とジアリル‐ｐ‐フェニレンジアミン（ＤＡＰＤ）の混合物が挙げられる。劣化防止剤の他の例としては、４‐及び５‐メチル‐２‐メルカプト‐ベンズイミダゾール（ＭＭＢＩ）、４‐及び５‐メチル‐２‐メルカプト‐ベンズイミダゾール（ＺＭＭＢＩ）の亜鉛塩、オクチル化ジフェニルアミン（ＯＤＰＡ）、２，２，４‐トリメチル‐１，２‐ジヒドロキノリン、重合（ＴＭＱ）及び２，２′‐メチレン‐ビス‐（４‐メチル‐６‐ｔ‐ブチルフェノール）（ＢＰＨ）が挙げられる。
【００２３】
劣化防止剤リザーバは、１種類又は数種類の劣化防止剤を含むのが良い。リザーバ中に入れることができる劣化防止剤は、本発明によっては制限されない。特定の用途に有用な任意の又は全ての劣化防止剤を本発明の特定の実施形態の劣化防止剤リザーバ中に入れることができる。
【００２４】
リザーバ中の各劣化防止剤の濃度は、劣化防止剤のそれぞれについて様々であって良く、本発明によって制限されることはない。しかしながら、本発明の特定の実施形態の場合、劣化防止剤の配合量は、特定の劣化防止剤について供給業者により推奨される配合量の約４倍であるのが良い。他の実施形態は、供給業者により推奨される配合量の２倍〜４倍又は２倍〜３倍の配合量を含むのが良い。他の実施形態は、供給業者により推奨される配合量の１倍〜３倍の配合量を含むのが良い。例えば、本発明を限定するわけではないが、特定の実施形態では、１００ゴム当たり３〜６部（ｐｈｒ）の６ＰＰＤ配合量、１〜６ｐｈｒの７７ＰＤ配合量及び／又は１．５〜６ｐｈｒのＴＭＱの配合量を含むのが良い。当然のことながら、特定の実施形態では、これら材料についてこれよりも高い又は低い濃度のこれら材料を劣化防止剤リザーバに添加しても良い。
【００２５】
劣化防止剤リザーバを有する本発明の物品は、当業者には周知の方法で形成できる。かかる周知の方法の完全な解除は、必要でもなく適切でもない。しかしながら、バリヤ層を備えた又は備えていない劣化防止剤リザーバを有するトレッドバンドを含む本発明の特定の実施形態の物品は、同時押出し法により形成できることが注目される。
【００２６】
同時押出し法では、２種類又は３種類の材料を単一のダイを通って押し出し、２つ又は３つ以上のオリフィスが、押出し物が互いに合体すると共に溶着して積層構造体になるよう配置されている。同時押出し機械は、例えばハーバーグ‐フロイデンバーガ・トロエステル・リミテッド（Harburg-Freudenberger, Troester, Ltd.）及びベルストルフ（Berstorff）を含む会社により製造されている。同時押出し法は、圧力下における２種類又は３種類以上の化合物の積層を可能にする。この積層は、化合物が成形用具を出る前に生じる。成形用具は、製品の幾何学的形状を定め、プレフォームと、ダイとから成る。プレフォームは、化合物の流れをダイの中に差し向け、ダイは、全体的な幾何学的形状を制御する。押出し機に関するパラメータは、押出し物が、製品の幾何学的形状に関する仕様と流体力学的仕様の両方を守るようにするよう制御される。
【００２７】
図１は、本発明の例示の一実施形態に従って劣化防止剤リザーバがトレッドバンド中に形成された再生タイヤの部分断面部分分解組立て図である。再生タイヤ１０は、クラウン２４、補強パッケージ２６及びサイドウォール３２の頂部の近くに位置していて、全体として補強パッケージ２６の端部に向かって延びるショルダ領域２８を備えたタイヤカーカス１２を有するものとして示されている。再生タイヤは、クッションガム層１４及びトレッドバンド１６を更に有している。
【００２８】
トレッドバンド１６は、路面に接触してトラクションをもたらすトレッド表面１８を有している。トレッドバンド１６の一部としてトレッド溝４４又は他の特徴部が設けられるのが良い。トレッドバンド１６は、トレッド表面１８と反対側のソール又はベース表面２２を更に有している。ベース表面は、クッションガム層１４によりタイヤカーカス１２のクラウン部分２４に結合されている。トレッドバンドは、トレッドバンド１６の互いに反対側の側部を形成し、トレッドバンド１６の中央部分３８を境界づけるトレッドショルダ３６を更に有している。トレッドショルダ３６は、全体としてタイヤカーカス１２のショルダ２８の上方でタイヤカーカス１２に結合されている。
【００２９】
また、トレッドバンド１６の一部として、劣化防止剤リザーバ３４が設けられ、この劣化防止剤リザーバは、この例示の実施形態では、タイヤバンド１６のショルダ３６として形成されている。劣化防止剤リザーバ３４は、タイヤバンド１６の中央部分３８中の劣化防止剤濃度よりも高い濃度の劣化防止剤と混合されたゴム配合物から成る。再生タイヤ１０中の低濃度の劣化防止剤がタイヤカーカス１２のショルダ２８内に位置しているので、劣化防止剤は、リザーバ３４中の高濃度劣化防止剤領域からタイヤカーカス１２のショルダ２８中の低濃度劣化防止剤領域に拡散することになる。
【００３０】
本発明の特定の実施形態では、バリヤ層４２は、劣化防止剤の拡散を劣化防止剤リザーバ３４からタイヤカーカス１６の好ましい領域に差し向けるよう設けられているのが良い。図１に示されている例示の実施形態では、バリヤ層４２は、劣化防止剤リザーバ３４からトレッドバンド３８の中央部分への拡散を阻止する。
【００３１】
クッションガム層１４は、すぐに再生できるようになっているタイヤカーカス１２とトレッドバンド１６との間に位置決めされている。これら要素が通常の再生手順下でいったん組み立てられると、次に、タイヤ１０を典型的にはオートクレーブ内に配置し、クッションガム層１４の硬化を生じさせるのに妥当な時間の間圧力下で加熱し、それによりトレッドバンド１６をタイヤカーカス１２に結合する。注目されるように、本明細書において説明する例では、クッションガム層１４は、カーカス１２とトレッドバンド１６との間で用いられる。これは、例示に過ぎず、本発明を限定しようとするものではない。トレッドバンド１６とタイヤカーカス１２との間に任意形式の結合インタフェース、例えば接着剤を用いることができることが想定される。
【００３２】
図２〜図５は、図１に示されている再生タイヤ１０上のトレッドバンド１６に取って代わることができるトレッドバンドの部分断面図である。図２は、トレッドショルダ３６及び劣化防止剤リザーバ３４としてのトレッドバンド中央部分３８を有するトレッドバンド１６を示している。タイヤバンド１６の中央部分３８のベース表面２２の上方にはバリヤ層４６が設けられている。バリヤ層４６は、タイヤカーカス１２のショルダ２８の領域を除き、リザーバ３４から再生タイヤ１０のクラウン部分２４への劣化防止剤の拡散を止めるブロック又は妨害手段となっている。したがって、劣化防止剤は、劣化防止剤リザーバ３４から再生タイヤカーカス１２のショルダ２８に容易に拡散することができる。
【００３３】
図３は、バリヤ層４８がトレッドバンド１６の中央部分３８のベース表面２２に被着されていることを除き、図２に示されているトレッドバンドとほぼ同じトレッドバンド１６を示している。かかる被着は、拡散バリヤ特性を備えた接着剤又は他の材料をはけ塗りすることにより行われても良く、或いは、例えば表面上に押し出されても良い。図２に示されているバリヤ層４６と同様、劣化防止剤は、劣化防止剤リザーバ３４から再生タイヤカーカス１２のショルダ２８に容易に拡散することができ、拡散は、バリヤ層４８によって阻止されるのでクラウンの中央部分には拡散しない。
【００３４】
図４は、トレッドバンド１６の大部分を貫通して延びる劣化防止剤リザーバ３４を有するトレッドバンド１６を有している。図４に示されている例示の実施形態では、劣化防止剤リザーバ３４は、トレッドショルダ３６のベース表面２２に対して開口している。オプションとして、ベース表面２２とリザーバ３４との間のトレッドバンド１６の部分は、バリヤ層５６であるのが良い。
【００３５】
図５は、トレッドバンド１６内に設けられた２つの劣化防止剤リザーバ３４を有するトレッドバンドを示している。オプションとして、図示していないが、劣化防止剤リザーバ３４の１つ又は２つ以上の側部は、バリヤ層によって境界づけられるのが良い。
【００３６】
原文の特許請求の範囲及び原文の明細書において用いられている“comprising”（翻訳文では、「〜を有する」としている場合が多い）、“including”（翻訳文では、「〜を含む」としている場合が多い）及び“having”（翻訳文では、「〜を有する」としている場合が多い）という用語は、指定されていない他の要素を含む場合のあるオープングループを示すものとして解されるべきである。原文特許請求の範囲及び原文明細書において用いられる“consisting essentially of”という用語は、他の要素が特許請求の範囲に記載された本明細書の基本的な且つ新規な特徴を本質的に変更しない限り、指定されていない他の要素を含む場合のある部分的にオープングループを示すものとして解されるべきである。“ａ”、“an”及び単語の単数形態は、同一の単語の複数形態を含むのと解されるべきであり、したがって、これらの用語は、或るものが１つ又は２つ以上設けられていることを意味するようになっている。“at least one”及び“one or more”という用語は、区別なく用いられている。“one”又は“single”という用語は、或るものが１つだけである旨を示すために用いられている。同様に、他の特定の整数、例えば“two”という用語は、指定された数のものが意図されている場合に用いられている。“preferably”、“preferred”、“prefer”、“optionally”、“may”という用語及び類似の用語は、言及されている項目、条件又はステップが本発明のオプションとしての（必要というわけではない）特徴であることを示すために用いられている。“between a and b”で説明されている範囲は、“ａ”及び“ｂ”の値を含む。
【００３７】
上述の説明から、本発明の真の精神から逸脱することなく、本発明の実施形態に対して種々の改造及び変更を行うことができるということは理解されるべきである。上述の説明は、説明目的に過ぎず、本発明を限定する意味で解されるべきではない。特許請求の範囲の記載のみが、本発明の範囲を定めるものである。
【図１】
2010537876.tif 000003
【図２】
2010537876.tif 000004
【図３】
2010537876.tif 000005
【図４】
2010537876.tif 000006
【図５】
2010537876.tif 000007
【手続補正書】
【提出日】平成22年3月1日(2010.3.1)
【手続補正１】
【補正対象書類名】特許請求の範囲
【補正対象項目名】全文
【補正方法】変更
【補正の内容】
【特許請求の範囲】
【請求項１】
タイヤカーカスに結合可能なトレッドバンドであって、前記トレッドバンドは、
トラクションをもたらすトレッド表面を有し、
前記トレッド表面と反対側のベース表面を有し、
前記トレッドバンドの互いに反対側の側部を形成し、前記トレッドバンドの中央部分を境界づけるトレッドショルダを有し、
前記トレッドバンドの一部をなす劣化防止剤リザーバを有し、前記劣化防止剤リザーバは、前記トレッドバンドの隣接のゴム配合物よりも高い劣化防止剤濃度で劣化防止剤と混合されたゴム配合物から成り、前記劣化防止剤リザーバは、前記トレッドショルダのうちの少なくとも一方の前記ベース表面と拡散的連絡状態にあり、
前記劣化防止剤リザーバの少なくとも一部分を前記隣接のゴム配合物から分離するバリヤ層を有し、前記バリヤ層は、前記劣化防止剤リザーバから前記隣接のゴム配合物への前記劣化防止剤の拡散を阻止する、トレッドバンド。
【請求項２】
前記劣化防止剤リザーバは、前記トレッドバンド中に埋め込まれている、請求項１記載のトレッドバンド。
【請求項３】
前記劣化防止剤リザーバは、前記トレッドショルダ中に形成されたトレッドリブを有する、請求項１記載のトレッドバンド。
【請求項４】
前記劣化防止剤は、酸化防止剤、オゾン劣化防止剤、又はこれらの組み合わせである、請求項１記載のトレッドバンド。
【請求項５】
前記バリヤ層は、ブチルゴム、ＥＰＤＭ、又はこれらの組み合わせから成る、請求項１記載のトレッドバンド。
【請求項６】
前記バリヤ層は、前記トレッドバンドの前記ベース表面の少なくとも一部分を形成する、請求項１記載のトレッドバンド。
【請求項７】
前記バリヤ層は、トレッドバンドの前記中央部分の前記ベース表面を含み、前記バリヤ層は、前記トレッドバンドの前記中央部分から前記トレッドバンドの前記中央部分の前記ベース表面を通る前記劣化防止剤の拡散を制限する、請求項６記載のトレッドバンド。
【請求項８】
タイヤカーカスに結合可能なトレッドバンドであって、前記トレッドバンドは、
トラクションをもたらすトレッド表面と、
前記トレッド表面と反対側のベース表面と、
前記トレッドバンドの互いに反対側の側部を形成し、前記トレッドバンドの中央部分を境界づけるトレッドショルダと、
前記トレッドバンドの一部をなすと共に劣化防止剤と混合されたゴム配合物から成る劣化防止剤リザーバと、
前記劣化防止剤リザーバの少なくとも一部分を境界づけるバリヤ層とを有し、前記バリヤ層は、前記バリヤ層を通る前記劣化防止剤リザーバからの前記劣化防止剤の拡散を阻止する、トレッドバンド。
【請求項９】
前記劣化防止剤リザーバは、前記トレッドショルダ中に形成されたトレッドリブを有する、請求項８記載のトレッドバンド。
【請求項１０】
前記劣化防止剤は、酸化防止剤、オゾン劣化防止剤、又はこれらの組み合わせである、請求項８記載のトレッドバンド。
【請求項１１】
前記バリヤ層は、前記トレッドバンドの前記ベース表面の少なくとも一部分を含み、前記バリヤ層は、前記バリヤ層を通る前記劣化防止剤の拡散を制限する、請求項８記載のトレッドバンド。
【請求項１２】
前記バリヤ層は、トレッドバンドの前記中央部分の前記ベース表面を含み、前記バリヤ層は、前記トレッドバンドの前記中央部分から前記トレッドバンドの前記中央部分の前記ベース表面を通る前記劣化防止剤の拡散を制限する、請求項１１記載のトレッドバンド。
【請求項１３】
タイヤであって、
クラウン部分を備えたタイヤカーカスと、
前記タイヤカーカスの前記クラウン部分に結合されたトレッドバンドとを有し、前記トレッドバンドは、
トラクションをもたらすトレッド表面を有し、
前記トレッド表面と反対側のベース表面を有し、
前記トレッドバンドの互いに反対側の側部を形成し、前記トレッドバンドの中央部分を境界づけるトレッドショルダを有し、
前記トレッドバンドの一部をなす劣化防止剤リザーバを有し、前記劣化防止剤リザーバは、前記トレッドバンドの隣接のゴム配合物よりも高い劣化防止剤濃度で劣化防止剤と混合されたゴム配合物から成り、前記劣化防止剤リザーバは、前記トレッドショルダのうちの少なくとも一方の前記ベース表面と拡散的連絡状態にあり、
前記劣化防止剤リザーバの少なくとも一部分を前記隣接のゴム配合物から分離するバリヤ層を有し、前記バリヤ層は、前記劣化防止剤リザーバから前記隣接のゴム配合物への前記劣化防止剤の拡散を阻止する、タイヤ。
【請求項１４】
タイヤであって、
クラウン部分を備えたタイヤカーカスと、
前記タイヤカーカスの前記クラウン部分に結合されたトレッドバンドとを有し、前記トレッドバンドは、
トラクションをもたらすトレッド表面と、
前記トレッド表面と反対側のベース表面と、
前記トレッドバンドの互いに反対側の側部を形成し、前記トレッドバンドの中央部分を境界づけるトレッドショルダと、
前記トレッドバンドの一部をなすと共に劣化防止剤と混合されたゴム配合物から成る劣化防止剤リザーバと、
前記劣化防止剤リザーバの少なくとも一部分を境界づけるバリヤ層とを有し、前記バリヤ層は、前記バリヤ層を通る前記劣化防止剤リザーバからの前記劣化防止剤の拡散を制限する、タイヤ。
【請求項１５】
前記バリヤ層は、前記トレッドバンドの前記ベース表面の少なくとも一部分を形成し、前記バリヤ層は、前記バリヤ層を通る前記劣化防止剤の拡散を制限する、請求項１４記載のタイヤ。
【国際調査報告】
2010537876.tif 000008
2010537876.tif 000009